МНОГОПУСТОТНАЯ КЕРАМЗИТОБЕТОННАЯ ПЛИТА ПЕРЕКРЫТИЯ С ПОВЫШЕННОЙ АНКЕРОВКОЙ АРМАТУРЫ

Полезная модель относится к производству строительных конструкций, а именно к производству многопустотных железобетонных плит перекрытия методом стендового безопалубочного формования.
Известна плита перекрытия керамзитобетонная многопустотная предварительно напряженная стендового безопалубочного формования высотой 220 мм, шириной 1200 мм, армированная высокопрочной проволокой класса Bp-1400 (Bp-II) согласно рабочим чертежам НИИЖБ ПБ-12.220Л, которая имеет бетонное тело, выполненное из керамзитобетона, внутренние пустоты вдоль тела плиты, арматуру из высокопрочной предварительно напряженной проволоки.
Недостатком данной плиты является ненадежная анкеровка предварительно напряженной высокопрочной проволоки в керамзитобетоне, что приводит к ее возможному проскальзыванию на величины, значения которых превышают допустимые ГОСТ 8829-94.
Известна многопустотная предварительно напряженная керамзитобетонная плита с повышенной анкеровкой, выбранная нами за прототип, (патент RU 115379 МПК E04B 5/02 опубл. 27.04.2012), в которой средняя часть бетонного тела плиты выполнена из керамзитобетона. Внутри бетонного тела имеются пустоты, ориентированные вдоль тела плиты. Приопорные участки плиты выполнены из тяжелого бетона и являются анкерами для арматуры из высокопрочной предварительно напряженной проволоки, установленной в теле плиты. Длина приопорных участков выбирается из условия 186 СНиП 2.03.01-84∗ «Бетонные и железобетонные конструкции».
Недостатком данного предложенного решения является использование двух видов бетона: легкого (керамзитобетона) и тяжелого (бетона с заполнителем в виде гравия или щебня), что технологически сложно выполнимо, так как необходимо заменять бетонную смесь в емкости агрегата, который производит формование многопустотной плиты.
Основная техническая задача заключается в создании конструкции керамзитобетонной плиты с надежной анкеровкой предварительно напряженной арматуры, которую технологически несложно производить.
Основным техническим результатом предложенного решения является повышение надежности плиты перекрытия при сохранении эксплуатационных свойств.
Основной технический результат достигается тем, что в многопустотной предварительно напряженной керамзитобетонной плите с повышенной анкеровкой арматуры, содержащей тело плиты, в котором выполнены внутренние пустоты, ориентированные вдоль него, и рабочую арматуру из высокопрочной предварительно напряженной проволоки, согласно предложенному решению, приопорные участки тела плиты выполнены из керамзитобетона с добавлением металлической фибры или фибры из композитных материалов, при этом длина приопорных участков
an
0,an
s,cal
s,ef
fib
L=α·L·A/A·γ,
где:
α - коэффициент, учитывающий влияние на длину анкеровки напряженного состояния бетона и арматуры и конструктивного решения в зоне анкеровки;
0,an
_
L базовая длина анкеровки;
s,cal
A - расчетная площадь поперечного сечения арматуры;
s,ef
A - фактически устанавливаемая (установленная) площадь поперечного сечения арматуры;
fib
γ - коэффициент повышения анкерующей способности керамзитобетона с фиброй.
Полезная модель поясняется чертежами, где на фиг.1 приведен общий вид многопустотной керамзитобетонной плиты перекрытия; на фиг.2 приведен вид сверху плиты.
пл
Многопустотная керамзитобетонная плита перекрытия 1 (фиг.1) с повышенной анкеровкой рабочей арматуры содержит тело 1 плиты длиной L. Предварительно напряженные рабочие арматуры 2 и 3 расположены возле нижней грани и верхней грани тела 1 плиты, соответственно, и ориентированы вдоль пролета тела 1 плиты. Рабочая арматура 3 предназначена для предотвращения чрезмерного выгиба тела 1 плиты вверх от усилия в рабочей арматуре 2. В теле 1 плиты выполнены пустоты 4, ориентированные вдоль пролета тела 1 плиты. Пустоты 4 могут быть круглой, овальной либо другой формы. Приопорные участки 5 тела 1 плиты выполнены с добавлением в керамзитобетон металлической фибры или фибры из композитных материалов, что повышает анкеровку рабочих арматур 2 и 3, выполненных из высокопрочной арматурной проволоки. Средняя часть 6 тела 1 плиты выполнена из керамзитобетона без добавления фибры. В теле 1 плиты выполнены монтажные петли 7.
Изготовление плиты производится на технологической линии 8 безопалубочного формования, например линии “Тенсиланд”. Изготовление начинается с установки и натяжения высокопрочной рабочей арматуры 2 и 3, которая натягивается на упоры 9 технологической линии 8 безопалубочного формования. Далее производится формование тела многопустотной плиты из керамзитобетона, при этом на опорных участках 5 подача керамзитобетона производится с добавлением в него металлической фибры или фибры из композитных материалов, а в средней части 6 формование производится из обычного керамзитобетона. Далее производят устройство монтажных петель 7, которые выполняются из гладкой арматуры. Твердение керамзитобетона осуществляется при естественных условиях или с нагревом оборудованием технологической линии 8 безопалубочного формования. После твердения производят распиловку по торцам 10 тела 1 плит.Длина опорного участка 5 с добавлением металлической фибры или фибры из неметаллических материалов определяется из условия надежной анкеровки предварительно напряженной проволочной арматуры по формуле:
an
0,an
s,cal
s,ef
fib
L=α·L·A/A·γ.
fib
Все параметры определяются по СНиП 52-101-2003 за исключением γ, который учитывает повышение анкерующей способности керамзитобетона с фиброй и определяется экспериментально.
Предложенное решение обеспечивает повышение надежности конструкции за счет использования фибры, что позволяет повысить прочность керамзитобетона на растяжение, следовательно, сократить необходимую длину анкеровки предварительно напряженной высокопрочной арматуры.